이 와 같이 , 강화 섬유 개수 를 촙 드 프리프 레그 ( 1 ) 내 에서 연속 적 으로 변화 시킴 으로써 , 촙 드 프리프 레그 ( 1 ) 의 중앙부 ( C ) 에서 최대 인 촙 드 프리프 레그 ( 1 ) 가 담당 하 는 하중 을 , 촙 드 프리프 레그 ( 1 ) 의 단부 ( 12 ) 를 향하 여 연속 적 으로 존재 하 는 강화 섬유 ( 10 ) 의 단부 ( 12 ) 로부터 조금 씩 주위 로 해방 하 도록 하 였 기 때문 에 응력 집중 이 발생 하 기 어렵 고 , 강화 섬유 의 강도 를 성형품 강도 에 반영 하 기 쉬운 구성 으로 할 수 있 다 . 또한 , 본 발명 에 있 어서 연속 적 이 라는 말 은 , 천 이 구간 ( S ) 내 에서 적어도 2 개소 이상 에서 강화 섬유 개수 의 증감 이 있 고 , 그 2 개소 이상 ( 강화 섬유 개수 의 증감 을 판단 한 개소 ) 과 동일 한 개소 에서 분단 되 는 강화 섬유 ( 10 ) 의 총 단면적 이 0 . 008 mm 2 이하 인 것 을 가리킨다 . 보다 원활 하 게 강화 섬유 개수 가 증감 된 쪽 이 , 응력 집중 이 일어나 기 어렵 다는 관점 에서 , 동일 개소 에서 분단 되 는 강화 섬유 ( 10 ) 의 총 단면적 은 0 . 0022 mm 2 이하 인 것 이 바람직 하 다 . 천 이 구간 ( S ) 에 있 어서 의 강화 섬유 ( 10 ) 의 총 단면 적 변화 량 은 1 mm 당 0 . 05 mm 2 이 하임 으로써 , 응력 집중 을 유효 하 게 억제 할 수 있 다 . 바람직 하 게 는 , 1 mm 당 0 . 04 mm 2 이하 이 고 , 더욱 바람직 하 게 는 0 . 025 mm 2 이하 이 다 . 강화 섬유 의 총 단면적 은 각각 의 강화 섬유 의 섬유 폭 방향 의 단면적 의 총합 이 다 . 상술 한 천 이 구간 ( S ) 을 갖 는 촙 드 프리프 레그 ( 1 ) 는 , 강화 섬유 개수 가 연속 적 으로 증가 하 여 일정 값 이 된 후 에 연속 적 으로 감소 하 는 구성 이 거나 , 강화 섬유 개수 가 연속 적 으로 증가 하 여 일정 값 을 취하 지 않 고 연속 적 으로 감소 하 는 구성 이 거나 , 어느 구성 을 취한다 . 그 중 에서 도 , 촙 드 프리프 레그 ( 1 ) 를 섬유 방향 ( 11 ) 으로 촙 드 프리프 레그 ( 1 ) 의 단부 ( 12 ) 로부터 다른 한쪽 단부 까지 주사 하 여 , 섬유 방향 으로 1 mm 당 포함 되 는 강화 섬유 의 단부 의 단면적 을 계측 하 고 , 그 총 단면적 을 일본식 계산 ( 和 算 ) 한 것 이 0 . 05 mm 2 이하 인 것 이 바람직 하 다 . 촙 드 프리프 레그 ( 1 ) 에 포함 되 는 강화 섬유 ( 10 ) 의 단면적 이 ± 10 ％ 이하 의 변동 인 경우 에 는 , 1 mm 당 포함 되 는 강화 섬유 의 단부 ( 12 ) 의 수 를 계측 하 고 , 대표 적 인 강화 섬유 ( 10 ) 의 단면적 과 곱한 값 을 사용 하 는 것 으로 한다 . 또한 , 촙 드 프리프 레그 ( 1 ) 의 최대 폭 이 3 mm 미만 인 경우 에 는 , 촙 드 프리프 레그 ( 1 ) 의 전체 폭 에 있 어서 의 변화 량 을 측정 하 고 , 1 mm 당 변화 량 으로 비례 환산 한 값 을 사용 한다 .